(57)【要約】【課題】青紫色半導体レーザーに対して感度に優れたホログラム記録層形成用組成物と回折効率に優れたホログラム光記録媒体を提供すること。【解決手段】一般式（Ａ）〜（Ｄ）で表されるスクアリリウム化合物イオンと、水素イオン又は遷移金属イオンとからなるスクアリリウム化合物を含有する増感剤とそれを用いて作製したホログラム光記録媒体。【選択図】なし【特許請求の範囲】
【請求項１】
増感剤として下記一般式（Ａ）〜（Ｄ）で表されるスクアリリウム化合物イオンと、水素イオン又は遷移金属イオンとからなるスクアリリウム化合物を含有することを特徴とするホログラム記録層形成用組成物。
【化１】
2011186011.tif 000016
（式（Ａ）中、Ｒ１〜Ｒ６は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、Ｒ２とＲ３、Ｒ３とＲ４、Ｒ５とＲ６、Ｒ６とＲ１は連結して炭化水素環を形成してもよい。）
【化２】
2011186011.tif 000017
（式（Ｂ）中、Ｒ７は、水素又は置換基を有してもよいアルキル基であり、Ｒ８〜Ｒ１１は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、Ｒ８とＲ９、Ｒ１０とＲ１１は連結して炭化水素環を形成してもよい。）
【化３】
2011186011.tif 000018
（式（Ｃ）中、Ｒ１２〜Ｒ１４は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示す。）
【化４】
2011186011.tif 000019
（式（Ｄ）中、Ｒ１５〜Ｒ１９は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、ＸはＯ、Ｓ、Ｎ−Ｒ２０、Ｃ−Ｒ２１Ｒ２２（Ｒ２０〜Ｒ２２は同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示す。）を示す。）
【請求項２】
光重合開始剤を含有することを特徴とする請求項１に記載のホログラム記録層形成用組成物。
【請求項３】
樹脂マトリックスを含有することを特徴とする請求項１又は２に記載のホログラム記録層形成用組成物。
【請求項４】
請求項１から３に記載のホログラム記録層形成用組成物を含有する層を備えることを特徴とするホログラム光記録用媒体。
【発明の詳細な説明】
【技術分野】
【０００１】
本発明は、スクアリリウム化合物を含有することを特徴とするホログラム記録層形成用組成物及びホログラム光記録媒体に関する。
【背景技術】
【０００２】
近年、光記録媒体のさらなる大容量化、高密度化に向けて、光の干渉による光強度分布に応じて記録層の屈折率を変化させ、ホログラムとして情報を記録するホログラム方式の光記録媒体が開発されている。
【０００３】
ホログラムは、物体を三次元で記録でき、高い回折効率、波長選択性を有すること、高度な製造技術が必要である。ホログラム記録は、コヒーレンス性が高く、波長が等しい物体光と参照光とを干渉させて、ホログラム光記録媒体に入射し、物体に関する三次元情報を材料内部に干渉縞として記録することができる。この干渉縞は、干渉光の明暗部分に対応した屈折率変調として記録される。
【０００４】
ホログラム光記録媒体は、一般的に樹脂マトリックス、増感剤、光重合開始剤の基本組成からなり、高回折効率と乾式処理を両立できうる実用的で有望な方式であるが、記録に際しての高い感度、十分な回折効率、高Ｓ／Ｎ比を有し、高い多重度を達成するものが求められており、さらに記録信号の安定性や信頼性に優れるものが望まれている（特許文献１〜３）。
【０００５】
ホログラム光記録媒体への記録時には、干渉露光を行うための増感剤が必須である。ホログラム記録に青紫色半導体レーザーを使用する場合、増感剤として該波長領域即ち３４０〜４５０ｎｍの範囲に吸収を持つものを用いることが好ましい。このような増感剤としては、ベンゾフェノン系化合物、クマリン系化合物等が挙げられるが、感度が低い問題があった。
【先行技術文献】
【特許文献】
【０００６】
【特許文献１】特開２００５−４３８６２号公報
【特許文献２】特表２００５−５０２９１８号公報
【特許文献３】特開２００４−１５８１１７号公報
【発明の概要】
【発明が解決しようとする課題】
【０００７】
本発明の目的は、青紫色半導体レーザーに対して感度に優れたホログラム記録層形成用組成物と回折効率に優れたホログラム光記録媒体を提供することである。
【課題を解決するための手段】
【０００８】
本発明者らは、鋭意検討をした結果、一般式（Ａ）〜（Ｄ）で表されるスクアリリウム化合物イオンと、水素イオン又は遷移金属イオンとからなるスクアリリウム化合物を含有する増感剤とそれを用いて作製したホログラム光記録媒体が上記課題を解決できることを見出し、本発明を完成するに至った。
【０００９】
すなわち、本発明は以下に示すものである。
【００１０】
第一の発明は、増感剤として下記一般式（Ａ）〜（Ｄ）で表されるスクアリリウム化合物イオンと、水素イオン又は遷移金属イオンとからなるスクアリリウム化合物を含有することを特徴とするホログラム記録層形成用組成物である。
【００１１】
【化１】
2011186011.tif 000002
（式（Ａ）中、Ｒ１〜Ｒ６は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、Ｒ２とＲ３、Ｒ３とＲ４、Ｒ５とＲ６、Ｒ６とＲ１は連結して炭化水素環を形成してもよい。）
【００１２】
【化２】
2011186011.tif 000003
（式（Ｂ）中、Ｒ７は、水素又は置換基を有してもよいアルキル基であり、Ｒ８〜Ｒ１１は、同一又は異なっても良い水素、ハロゲン原子、置換基を有してもよいアルキル基、ハロゲン化アルキル基、シアノアルキル基、アルコキシ基、フェニルアルキル基、アルキルスルホン酸基を示し、Ｒ８とＲ９、Ｒ１０とＲ１１は連結して炭化水素環を形成してもよい。）
【００１３】
【化３】
2011186011.tif 000004
（式（Ｃ）中、Ｒ１２〜Ｒ１４は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示す。）
【００１４】
【化４】
2011186011.tif 000005
（式（Ｄ）中、Ｒ１５〜Ｒ１９は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、ＸはＯ、Ｓ、Ｎ−Ｒ２０、Ｃ−Ｒ２１Ｒ２２（Ｒ２０〜Ｒ２２は同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示す。）を示す。）
【００１５】
第二の発明は、光重合開始剤を含有することを特徴とする第一の発明に記載のホログラム記録層形成用組成物である。
【００１６】
第三の発明は、樹脂マトリックスを含有することを特徴とする第一又は第二の発明に記載のホログラム記録層形成用組成物である。
【００１７】
第四の発明は、第一から第三の発明のいずれかに記載のホログラム記録層形成用組成物を含有する層を備えることを特徴とするホログラム光記録用媒体である。
【発明の効果】
【００１８】
本発明によれば、一般式（Ａ）〜（Ｄ）で表されるスクアリリウム化合物イオンと、水素イオン又は遷移金属イオンとからなるスクアリリウム化合物を増感剤に用いることで、回折効率に優れたホログラム光記録媒体を提供することができる。
【発明を実施するための形態】
【００１９】
本発明のホログラム記録層形成用組成物について説明する。
【００２０】
（スクアリリウム化合物）
本発明の増感剤は、一般式（Ａ）〜（Ｄ）で表されるスクアリリウム化合物イオンと、水素イオン又は遷移金属イオンとからなるスクアリリウム化合物である。
【００２１】
【化５】
2011186011.tif 000006
【００２２】
一般式（Ａ）中、Ｒ１〜Ｒ６は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、Ｒ２とＲ３、Ｒ３とＲ４、Ｒ５とＲ６、Ｒ６とＲ１は連結して炭化水素環を形成してもよい。
【００２３】
【化６】
2011186011.tif 000007
【００２４】
一般式（Ｂ）中、Ｒ７は、水素又は置換基を有してもよいアルキル基であり、Ｒ８〜Ｒ１１は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、Ｒ８とＲ９、Ｒ１０とＲ１１は連結して炭化水素環を形成してもよい。
【００２５】
【化７】
2011186011.tif 000008
【００２６】
一般式（Ｃ）中、Ｒ１２〜Ｒ１４は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示す。
【００２７】
【化８】
2011186011.tif 000009
【００２８】
一般式（Ｄ）中、Ｒ１５〜Ｒ１９は、同一又は異なってもよい水素、ハロゲン原子、置換基を有してもよいアルキル基、ハロゲン化アルキル基、シアノアルキル基、アルコキシ基、フェニルアルキル基、アルキルスルホン酸基を示し、ＸはＯ、Ｓ、Ｎ−Ｒ２０、Ｃ−Ｒ２１Ｒ２２（Ｒ２０〜Ｒ２２は同一又は異なっても良い水素、ハロゲン原子、置換基を有してもよいアルキル基、ハロゲン化アルキル基、シアノアルキル基、アルコキシ基、フェニルアルキル基、アルキルスルホン酸基を示す。）を示す。
【００２９】
遷移金属イオンとしては、ニッケルイオン、鉄イオン、銅イオン、コバルトイオン、亜鉛イオン、マグネシウムイオン等が挙げられ、特にニッケルイオンが好ましく挙げられる。
【００３０】
上記ハロゲン原子としては、フッ素原子、塩素原子、臭素原子、ヨウ素原子が挙げられ、好ましくはフッ素原子が挙げられる。
【００３１】
上記置換基を有してもよいアルキル基としては、メチル基、エチル基、ｎ−プロピル基、イソプロピル基、ｎ−ブチル基、ｔｅｒｔ−ブチル基、ｓｅｃ−ブチル基、ｎ−ペンチル基、ｎ−ヘキシル基、ｎ−ヘプチル基、ｎ−オクチル基、ｎ−デシル基、ｎ−ドデシル基、ｎ−オクタデシル基等の炭素数１〜２０の直鎖又は分岐のアルキル基が挙げられ、炭素数１〜１０の直鎖又は分岐のアルキル基が好ましく挙げられる。
【００３２】
上記ハロゲン化アルキル基において、炭素数は１〜１２の直鎖又は分岐のハロゲン化アルキル基である。ハロゲン化アルキル基のハロゲン原子としては、スクアリリウム化合物の感度や樹脂との相溶性を向上させる効果に優れる点から、特にフッ素原子、すなわちフッ化アルキル基が好ましい。
【００３３】
上記フッ化アルキル基としては、トリフルオロメチル基、２，２，２−トリフルオロエチル基、３，３，３−トリフルオロプロピル基、４，４，４−トリフルオロブチル基、５，５，５−トリフルオロペンチル基、６，６，６−トリフルオロヘキシル基、８，８，８−トリフルオロオクチル基、２−メチル−３，３，３−トリフルオロプロピル基、ペルフルオロエチル基、ペルフルオロプロピル基、ペルフルオロブチル基、ペルフルオロヘキシル基、ペルフルオロオクチル基、２−トリフルオロメチル−ペルフルオロプロピル基等が挙げられる。
【００３４】
上記シアノアルキル基としては、炭素数１〜１０の直鎖又は分岐のシアノアルキル基であることが好ましく、置換されているシアノ基の数は、１〜３個が好ましい。特に好ましくは、プロピオニトリル基、ブチロニトリル基、ペンチルニトリル基、１−メチルプロピオニトリル基、１−メチルブチロニトリル基等が挙げられる。
【００３５】
上記アルコキシ基としては、メトキシ基、エトキシ基、プロポキシ基、イソプロポキシ基、ブトキシ基、２ーメトキシエトキシ基、ペンチルオキシ基、ヘキシルオキシ基、オクチルオキシ基、デシルオキシ基、メトキシメチル基、メトキシエチル基、メトキシプロピル基、メトキシブチル基、メトキシヘキシル基、メトキシオクチル基、エトキシエチル基、エトキシエチル基、エトキシプロピル基、エトキシブチル基、エトキシヘキシル基、エトキシオクチル基、プロポキシメチル基、プロポキシプロピル基、プロポキシヘキシル基、ブトキシエチル基等の炭素数１〜１８の直鎖又は分岐のアルコキシ基が挙げられる。
【００３６】
上記フェニルアルキル基としては、アルキル基の炭素数が１〜８のものが好ましく、フェニル基は置換基を有してもよく、アルキル基、水酸基、スルホン酸基、アルキルスルホン酸基、ニトロ基、アミノ基、アルコキシ基、ハロゲン化アルキル基及びハロゲンからなる群から少なくとも１種の置換基を有してもよい。また、フェニルアルキル基として、ベンジル基、フェネチル基、フェニルプロピル基、フェニル−α−メチルプロピル基、フェニル−β−メチルプロピル基、フェニルブチル基、フェニルペンチル基等が挙げられる。
【００３７】
上記アルキルスルホン酸基としては、炭素数１〜６個のアルキルスルホン酸基が好ましい。具体例としては、メチルスルホン酸基、エチルスルホン酸基、プロピルスルホン酸基等が挙げられる。
【００３８】
スクアリリウム化合物イオンの具体例（化学式（１）〜（２４））を以下に示す。
【００３９】
【化９】
2011186011.tif 000010
【００４０】
【化１０】
2011186011.tif 000011
【００４１】
【化１１】
2011186011.tif 000012
【００４２】
スクアリリウム化合物は、ホログラム記録時における感光性性能を増幅するために必要である。本発明の増感剤としてスクアリリウム化合物を用いたホログラム記録層形成用組成物は、有機溶媒に対する溶解性が良好であり、該組成物を用いたホログラム用光記録媒体は回折効率に優れる特徴を有している。
【００４３】
遷移金属イオンを用いる場合は、スクアリリウム化合物イオンからなる群より選ばれる２種を選択し、遷移金属錯体塩として用いることが出来る。２種類は同一でも異なっても良い。異なるスクアリリウム化合物イオンを選択した場合は溶解度が向上する特徴を有する。
【００４４】
＜樹脂マトリックス＞
本発明のホログラム記録層形成用組成物には、樹脂マトリックスを含むことができる。この樹脂マトリックスとしては、溶剤に溶解可能な樹脂又は三次元架橋させた樹脂が挙げられる。
【００４５】
溶剤に溶解可能な樹脂としては、塩化ポリエチレン、ポリメチルメタクリレート、ポリ酢酸ビニル、ポリビニルアルコール、ポリビニルピロリドン、エチルセルロース、アセチルセルロース等が挙げられ、特にポリメチルメタクリレートが好ましく挙げられる。
【００４６】
三次元架橋させた樹脂は、物理的な障害となるため、記録時における体積変化を抑制する。記録層では、明部は膨張し、暗部は収縮しホログラム光記録媒体表面に凹凸が生じてしまう問題がある。この体積変化を抑制するために、記録層には三次元架橋させた樹脂を用いるのが好ましい。
【００４７】
＜光重合開始剤＞
本発明に用いる光重合開始剤としては、光照射によって重合又は二量化反応が進行し、ホログラム記録用組成物中で拡散移動できる化合物であれば使用可能であり、例えば、光ラジカル重合、光カチオン重合、光アニオン重合のような重合反応及び光二量化を経て進行する重合などの反応形式により反応が進行するものが挙げられる。
【００４８】
重合反応による干渉縞記録に用いる光重合開始剤としては、ケトン系、有機過酸化物系、トリハロメチル置換トリアジン系、ジアゾニウム塩系、ジアリールヨードニウム塩系、スルホニウム塩系、ホウ酸塩系、ジアリールヨードニウム有機ヨウ素錯体系、スルホニウム有機ホウ素錯体系、金属アレーン錯体系、スルホン酸エステル系、ビスイミダゾール系、メルカプトベンゾチアゾール系のいずれかのラジカル発生機能を有するものが挙げられる。特に、３，３’，４，４’，−テトラ−ｔ−ブチルパーオキシカルボニルベンゾフェノン（ＢＴＴＢ）が感度の向上の点で優れている。
【００４９】
本発明のホログラム記録層形成用組成物は、更にバインダー樹脂又は熱硬化性化合物を含有していてもよい。該組成物にバインダー樹脂を配合することによって、乾式型のホログラム記録層形成用組成物として利用しやすくなる。また、熱硬化性化合物を配合したホログラム記録層形成用組成物からなるホログラム記録部は、干渉露光後の加熱処理によって定着が行われ、かつ、干渉露光時に生じる強酸により光重合性化合物が架橋し、屈折率が高くなり、屈折率変調が増強される。
【００５０】
バインダー樹脂としては、例えば、スチレン、ビニルトルエン、α−メチルスチレン、ｐ−メチルスチレン、ｐ−エチルスチレン、ｐ−メトキシスチレン、ｐ−エトキシスチレン、ｐ−クロロスチレン、ｐ−ブロモスチレンなどの重合可能なスチレン誘導体、ビニルピロリドン、アクリルアミド、アクリロニトリル、ビニル−ｎ−ブチルエーテルなどのビニルアルコールのエステル類、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピルなどのマレイン酸モノエステル、フマール酸、ケイ皮酸、α−シアノケイ皮酸、イタコン酸、クロトン酸、プロピオール酸等の重合体が挙げられる。
【００５１】
＜添加剤＞
ホログラム記録層形成用組成物には、添加剤を含有させてもよい。
【００５２】
添加剤としては、分散剤、消泡剤、可塑剤、防腐剤、安定剤、酸化防止剤等が挙げられる。これらの添加剤は一種類を単独で用いてもよく、二種類以上を任意の組み合わせで使用してもよい。
これらの添加剤の使用量は、ホログラム記録層形成用組成物中に、０．００１〜３０質量％が好ましく、０．０１〜１０質量％が特に好ましく挙げられる。
【００５３】
＜ホログラム光記録媒体＞
本発明のホログラム光記録媒体は、ホログラム記録層形成用組成物を溶剤に溶解させて塗工液として、基材フィルム上に塗布し、乾燥させることによって得ることができる。
【００５４】
上記溶剤としては、アセトン、メチルエチルケトン、メチルイソブチルケトン、シクロヘキサノン、ベンゼン、トルエン、キシレン、クロルベンゼン、テトラヒドロフラン、メチルセロソルブ、エチルセロソルブ、メチルセロソルブアセテート、エチルセロソルブアセテート、酢酸エチル、１，４−ジオキサン、１，２−ジクロロエタン、ジクロルメタン、クロロホルム、メタノール、エタノール、イソプロパノール等が挙げられる。
【００５５】
塗工液を塗布する基材フィルムとしては、ポリエチレンフイルム、ポリプロピレンフイルム、ポリフッ化エチレン系フィルム、ポリフッ化ビニリデンフイルム、ポリ塩化ビニルフイルム、ポリ塩化ビニリデンフイルム、エチレン−ビニルアルコールフイルム、ポリビニルアルコールフイルム、ポリメチルメタクリレートフイルム、ポリエーテルスルホンフイルム、ポリエーテルエーテルケトンフイルム、ポリアミドフイルム、テトラフルオロエチレン−パーフルオロアルキルビニルエーテル共重合フィルム、ポリエチレンテレフタレートフイルム等のポリエステルフイルム、ポリイミドフイルム等の樹脂が挙げられる。
【００５６】
ホログラム光記録媒体において、塗工液を乾燥させることにより得られるホログラム記録層の厚みは１〜１００μｍの範囲にあることが望ましく、より望ましくは５〜４０μｍの範囲である。
また、基材フィルムの厚さは、透明性を確保する観点から膜厚が２〜２００μｍの範囲にあることが望ましく、より望ましくは１０〜５０μｍの範囲である。
【００５７】
塗工液を基材上に塗布する方法としては、スピンコーター、グラビアコーター、コンマコーター、バーコーター等の方法を用いることができる。また、塗工液の粘度が低い場合は、例えば一対の基板（例えばガラス板等）の間に塗工液を挟み込み、この一対の基板の周囲を封止してホログラム光記録媒体を作製することができる。
【００５８】
乾燥後のホログラム記録層に粘着性がある場合、一対の基板の間に塗工液を挟みこむ方法以外に、保護フィルムにより基材フィルム及びホログラム記録層をラミネートすることも可能である。
【００５９】
ホログラム光記録媒体にホログラムを記録する方法としては、従来から知られている様々な方法を用いることができ、例えば、ホログラム光記録媒体のホログラム記録層に原版を密着させ、透明基材フィルム側から可視光又は紫外光や電子線のような電離放射線を用いて干渉露光を行うことによりホログラムを記録する方法を好適に用いることができる。また、媒体がガラスやフィルムに挟まれている場合においては、原版とガラス又はフィルムの間にインデックスマッチング液を介して密着させ、原版とは反対の側からホログラム記録層にレーザー光を入射し、この入射レーザー光と原版から反射するレーザー光との干渉を用いて記録する方法、レーザー光を二方向に分割し、一方を直接ホログラム記録層に入射し、他方を記録したい物体に入射し、物体からの反射光と直接入射光との干渉により記録する方法、一般的にコリニア方式と呼ばれているデータ光と参照光を同一方向から照射し、干渉光として体積方向に記録する方法を用いることができる。
【００６０】
本発明におけるホログラムの記録に用いられる光としては、青紫色半導体レーザー（４０５ｎｍ））を好適に用いることができる。また、屈折率変調の促進、重合反応完結のために、干渉露光後、紫外線による全面露光や加熱等の処理を適宜行うことも好適である。
【００６１】
＜ホログラムの記録メカニズム＞
ホログラム光記録媒体を用いたホログラムの記録メカニズムを説明する。フィルム状に形成されたホログラム光記録媒体をレーザーにより干渉露光すると、光が強い部分にて光カチオン重合が開始され、それに伴い、光カチオン重合性化合物の濃度勾配ができ、光が弱い部分から光が強い部分に当該光カチオン重合性化合物の拡散移動が起こる。その結果、干渉光の強弱に応じて、光カチオン重合性化合物の疎密ができ、屈折率差として現れるため、ホログラムを記録することができるようになるのである。
【００６２】
また、ホログラム光記録媒体中にバインダー樹脂が含まれる場合、光カチオン重合性化合物とバインダー樹脂との屈折率差により、ホログラムを記録することができる。バインダー樹脂の含有の有無にかかわらず、レーザーによる干渉露光後の加熱により屈折率変調を促進することができるが、特に、バインダー樹脂を含有する場合には、加熱温度をバインダー樹脂のガラス転移温度付近にすることにより、よりモノマー移動を促進し、屈折率変調量を増加させることができる。
【００６３】
本発明のホログラム光記録媒体は感度及び光退色性等に優れる。光退色性はホログラムの多重記録を行うのに有用な特性である。
【実施例】
【００６４】
以下、本発明を実施例に基づいてより詳細に説明する。なお、本発明は本実施例によりなんら限定されない。実施例中の「％」は「質量％」を表す。
【００６５】
＜スクアリリウム化合物の合成＞
本実施例で用いたスクアリリウム化合物（化合物（ａ）〜（ｊ））を表１にまとめた。
【００６６】
【表１】
2011186011.tif 000013
【００６７】
（スクアリリウム化合物（ａ）の製造）
冷却管を付けた三ッ口フラスコに３，４−ジクロロ−３−シクロブテン−１，２−ジオン５．０部と、Ｎ，Ｎ−ジブチルアニリン４．６部を入れ、そこに脱水トルエン８０部を加え、２４時間室温にて撹拌した。反応終了後、ＮａＨＣＯ３水溶液で洗浄、トルエンにより抽出し溶媒を減圧留去した。得られた固体を減圧ろ過にて濾取し、ヘキサン洗浄後、減圧乾燥して３−クロロ−４−〔４−（Ｎ，Ｎ−ジブチルアミノ）フェニル〕３−シクロブテン−１，２−ジオン５．５部を得た。
【００６８】
冷却管を付けた三ッ口フラスコに、３−クロロ−４−〔４−（Ｎ，Ｎ−ジブチルアミノ）フェニル〕３−シクロブテン−１，２−ジオン５．５部と酢酸：水＝４：１混合溶液５０部を入れ、１００℃にて５時間加熱撹拌した。反応後、室温まで冷却し、析出した固体を減圧ろ過にて濾取した。水で洗浄後、減圧乾燥してスクアリリウム化合物（ａ）４．１部を得た。
【００６９】
（スクアリリウム化合物（ｂ）の製造）
スクアリリウム化合物（ａ）の製造方法において、Ｎ，Ｎ−ジブチルアニリンをＮ、Ｎ−ジメチル−１−ナフチルアミンに代えた以外は、スクアリリウム化合物（ａ）の製造方法と同様にしてスクアリリウム化合物（ｂ）を得た。
【００７０】
（スクアリリウム化合物（ｃ）の製造）
冷却管を付けた三ッ口フラスコに３，４−ジクロロ−３−シクロブテン−１，２−ジオン１２．３部と、無水塩化アルミニウム１０．９部を入れ、そこに無水クロロホルム１００ｍｌを入れ、窒素雰囲気下で室温攪拌した。そこに、無水クロロホルム２０ｍｌに溶解したアニソール１０．０部を室温滴下した。滴下終了後、１０時間加熱攪拌した。反応終了後、１０℃以下に冷却した状態で水を１００ｍｌ加えたのち、有機層を水で洗浄し、溶媒を減圧留去した。得られた固体を減圧ろ過にて濾取し、トルエン洗浄後、減圧乾燥して３−クロロ−４−（ｐ−メトキシ−フェニル）−シクロブタ−３−エン−１，２−ジオン１１．６部を得た。
冷却管を付けた三ッ口フラスコに、３−クロロ−４−（ｐ−メトキシ−フェニル）−シクロブタ−３−エン−１，２−ジオン１１．６部と酢酸：水＝１：１混合溶液２００部を入れ、１００℃にて８時間加熱撹拌した。反応後、室温まで冷却し、溶媒を減圧除去し、析出した固体を減圧ろ過にて濾取した。水で洗浄後、減圧乾燥してスクアリリウム化合物（ｃ）８．６部得た。
【００７１】
（スクアリリウム化合物（ｄ）の製造）
三ッ口フラスコに３，４−ジメトキシ−３−シクロブテン−１，２−ジオン６．２部と、３−メチル−１−（３−プロピル）−５−ピラゾロン（ランカスター社製）７．６部を入れ、そこにメタノール５００ｍｌを入れて室温攪拌した。そこに、無水炭酸カリウム５．９部を加えて５時間室温攪拌した。反応終了後、固体をろ過し、メタノールで洗浄した。得られた固体に水２００ｍｌと炭酸カリウム２．７部を加えて、５０℃にて２時間加熱攪拌した。反応終了後、塩酸５００ｍｌ中に注ぎ入れ析出した固体をろ過した。水で洗浄した後、減圧乾燥してスクアリリウム化合物（ｄ）４．３部を得た。
【００７２】
（スクアリリウム化合物（ｅ）の製造）
スクアリリウム化合物（ｄ）の製造方法において、Ｎ−エチル−２−メチルチアゾリウムアイオダイドに代えた以外は、スクアリリウム化合物（ｄ）の製造方法と同様にしてスクアリリウム化合物（ｅ）を得た。
【００７３】
（スクアリリウム化合物（ｆ）の製造）
スクアリリウム化合物（ａ）４．１部と酸ニッケル・４水和物４．０部を、冷却管を付けた三ッ口フラスコに入れ、そこにＴＨＦ１００部を加え、６０℃にて４時間加熱撹拌した。反応後、室温まで冷却し、析出した固体を減圧ろ過にて濾取した。水で洗浄後、減圧乾燥して３−ヒドロキシ−４−〔４−（Ｎ-メチル−Ｎ-ブチルアミノ）フェニル〕３−シクロブテン−１，２−ジオン−ニッケル錯体（スクアリリウム化合物（ｆ））８．３部を得た。
【００７４】
（スクアリリウム化合物（ｇ）の製造）
スクアリリウム化合物（ａ）を（ｂ）に代えた以外は、スクアリリウム化合物（ｆ）と同様の方法によってスクアリリウム化合物（ｇ）を得た。
【００７５】
（スクアリリウム化合物（ｈ）の製造）
スクアリリウム化合物（ａ）を（ｃ）に代えた以外は、スクアリリウム化合物（ｆ）と同様の方法によってスクアリリウム化合物（ｈ）を得た。
【００７６】
（スクアリリウム化合物（ｉ）の製造）
スクアリリウム化合物（ａ）を（ｄ）に代えた以外は、スクアリリウム化合物（ｆ）と同様の方法によってスクアリリウム化合物（ｉ）を得た。
【００７７】
（スクアリリウム化合物（ｊ）の製造）
スクアリリウム化合物（ａ）を（ｅ）に代えた以外は、スクアリリウム化合物（ｆ）と同様の方法によってスクアリリウム化合物（ｊ）を得た。
【００７８】
実施例１〜１０はスクアリリウム（ａ）〜（ｊ）を用い、比較例１、２はベンゾフェノン化合物、クマリン化合物を用いた。比較例に用いた化合物を表２に示す。
【００７９】
【表２】
2011186011.tif 000014
【００８０】
（実施例１）
（ホログラム光記録媒体の作製と評価）
ペンタエリスリトリアクリレート７０部、ネオペンチルグリコールジアクリレート３０部、セバシン酸ジエチル５０部、３，３’、４，４’−テトラキス（ｔ−ブチルジオキシカルボニル）ベンゾフェノン５部、スクアリリウム化合物（ａ）０．１５部混合させ、ホログラム記録層形成用組成物を得た。
２枚のガラス板に厚さ２５μｍのＰＥＴフィルムからなるスペンサーと共に、得られたホログラム記録層形成用組成物を挟みこんだ。空気が入らないように周囲をテープで止め、ホログラム光記録媒体を得た。
【００８１】
得られたホログラム光記録媒体を、ホログラム評価装置（「ＳＨＯＴ−５００Ｂ」、パルステック社製）を用い、青紫色レーザー（４０５ｎｍ）を用いて、二光束干渉法によるホログラム記録を実施した。光強度５ｍＷ、露光量１０ｍＪ／ｃｍ２の条件で記録して評価した。
【００８２】
（実施例２〜１０、比較例１、２）
実施例２〜１０、比較例１、２は、実施例１のスクアリリウム化合物（ａ）を、表に対応するスクアリリウム（ｂ）〜（ｊ）、ベンゾフェノン化合物、クマリン化合物に代えた以外は、実施例１と同様にして作製し、評価した。
【００８３】
ホログラム記録層形成用組成物のトルエンにおける溶解度とホログラム光記録媒体の評価結果を表３に示す。
【００８４】
【表３】
2011186011.tif 000015
【００８５】
表３より、実施例１〜１０の方が、回折効率が高く、良好なホログラム記録ができることがわかった。トルエンにおける溶解度にも優れていることがわかった。
【産業上の利用可能性】
【００８６】
本発明のホログラム記録層形成用組成物及びホログラム光記録媒体は、各種用途に用いることができる。